(57)【特許請求の範囲】
【請求項１】
光誘引型の捕虫器に使用される透光性の粘着フィルムであって、
前記粘着フィルムは、
透明フィルムの少なくとも片面に粘着剤が塗着され、前記捕虫器に略垂直方向に設置して使用されるものであり、
前記粘着剤は、ポリブテンとフェノキシ樹脂を有するものであり、
前記ポリブテンは、平均分子量が２６００以上のものであり、
前記フェノキシ樹脂は、
重量平均分子量が４００００以上のものであり、
前記ポリブテン１００重量部に対して、４重量部以上、１５重量部未満添加されている
ことを特徴とする粘着フィルム。
【請求項２】
前記透明フィルムは、
前記粘着剤が塗着される面にコロナ放電処理がされている
ことを特徴とする請求項１記載の粘着フィルム。
【請求項３】
前記粘着剤は、
前記透明フィルムに、１０ｇ／ｍ2以上、５０ｇ／ｍ2未満塗着されている
ことを特徴とする請求項１又は請求項２記載の粘着フィルム。
【請求項４】
光誘引型の捕虫器に使用される透光性の粘着フィルムの製造方法であって、
前記粘着フィルムは、
前記捕虫器に略垂直方向に設置して使用されるものであり、
透明フィルムの少なくとも片面に粘着剤が塗着され、加熱され、乾燥された後に、剥離性を有する剥離紙が貼付けられるものであり、
前記粘着剤は、
平均分子量が２６００以上のポリブテンに、溶媒を加えて撹拌して溶解して、７０〜８５重量％のポリブテン溶液を作製し、
重量平均分子量が４００００以上の粉末状をしたフェノキシ樹脂に、溶媒を加えて撹拌して溶解して、３５〜５０重量％のフェノキシ樹脂溶液を作製し、
前記ポリブテン溶液と前記フェノキシ樹脂溶液を混合し、一級アルコール加えて撹拌して製造されたものであり、
前記ポリブテン１００重量部に対して、前記フェノキシ樹脂が４重量部以上、１５重量部未満添加されている、
ことを特徴とする粘着フィルムの製造方法。
【請求項５】
前記ポリブデンに使用される溶媒は、
ベンゼン、トルエン、キシレン、エチルベンゼンよりなる群の少なくとも１種類のものであり、
前記フェノキシ樹脂に使用される溶媒は、
メチルエチルケトンであり、
前記一級アルコールは、
前記メチルエチルケトン１００重量部に対して２０重量部以上、５０重量部未満添加されている
ことを特徴とする請求項４記載の粘着フィルムの製造方法。
【発明の詳細な説明】
【技術分野】
【０００１】
本発明は、ハエ等の飛翔性害虫を効率よく捕捉できる捕虫用の粘着フィルム及びその製造方法に関するものである。
【背景技術】
【０００２】
従来より、ハエ等の飛翔性害虫を駆除するには、ハエトリ紙が用いられていた。このハエトリ紙は、クラフト紙などの基材に、ロジンとひまし油などを原料とするこげ茶色をした粘着剤を含浸塗着したものであり、フィルム状にして天井や軒下などのハエの飛翔頻度の高い場所に設置して使用していた。
【０００３】
このハエトリ紙による捕虫方法は、殺虫剤を散布する方法に比べて環境汚染の問題が無く、人体に対する安全性が高いものの、飛翔性害虫の捕虫効率が低いという欠点を有していた。すなわち、飛翔性害虫をハエトリ紙に誘い寄せる手段がないためである。
【０００４】
この対策として、飛翔性害虫を誘い寄せるために種々の方法が取られているが、それらの方法のなかでも走光性という飛翔性害虫の習性に着目した光誘引型の捕虫器の開発が勢力的になされている（特許文献１〜特許文献５）。これらの捕虫器は、蛍光灯と、ブチルゴムなどのゴム系高分子エラストマーや、ポリブテンなどのポリオレフィン系高分子エラストマーなどの粘着剤を透明なフィルムに塗着したものであり飛翔性害虫を効率よく捕捉することができる。
【先行技術文献】
【特許文献】
【０００５】
【特許文献１】実開平１−１４９９６０号公報
【特許文献２】実開平２−３１４７４号公報
【特許文献３】実用新案登録第３０２３９１７号公報
【特許文献４】特開２００５−３０４３１２号公報
【特許文献５】特開２００８−１４２０２１号公報
【発明の概要】
【発明が解決しようとする課題】
【０００６】
しかしながら、上述した特許文献１乃至特許文献５に記載されている粘着剤を透明なフィルムに塗着した粘着フィルムを用いると、略垂直方向に設置した場合に粘着剤の液ダレが起こりやすいという保管性に問題点があった。
【０００７】
すなわち、略垂直方向に設置した粘着フィルムにおいて、粘着剤が重力によって次第に鉛直下方に流れていき、粘着剤層の厚みが薄くなり補虫性能が劣化したり、更には液ダレによって周囲環境を汚したりするという問題点があった。そして、一度、液ダレが起こり周囲の床等に付着すると、ブチルゴムなどのゴム系高分子エラストマーや、ポリブテンなどのポリオレフィン系高分子エラストマーは、トルエンなどの有機溶媒を用いないと十分な除去が難しいという問題点があった。
【０００８】
特に、特許文献３に記載されている粘着剤を用いると、凝集力が低いために液ダレが起こりやすく、温度５℃〜２０℃での環境において、フィルム端面からの浸み出しが起こったり、剥離紙が剥がし難しかったりして保管性や使用性などに問題点があった。
【０００９】
一方、特許文献５に記載されている粘着剤を用いると、この粘着剤成分の流動点や軟化点の観点から凝集力が高いので液ダレは起こりにくくなるものの、捕虫性が低下するというような問題点を有していた。
【００１０】
本発明は、上記した問題点の解決を目的としており、光誘引型の捕虫器に使用される透光性の粘着フィルムであって、捕虫性に優れており、粘着剤の液ダレが起こりにくく長期間の保管が可能であるとともに、剥離紙が剥がし易く使用性に優れた粘着フィルムの提供を目的としている。
【課題を解決するための手段】
【００１１】
本発明は、捕虫性、保管性、使用性に優れた粘着フィルムを提供することができる。
【００１２】
請求項１に記載した発明は、
光誘引型の捕虫器に使用される透光性の粘着フィルムであって、
前記粘着フィルムは、
透明フィルムの少なくとも片面に粘着剤が塗着され、前記捕虫器に略垂直方向に設置して使用されるものであり、
前記粘着剤は、ポリブテンとフェノキシ樹脂を有するものであり、
前記ポリブテンは、平均分子量が２６００以上のものであり、
前記フェノキシ樹脂は、
重量平均分子量が４００００以上のものであり、
前記ポリブテン１００重量部に対して、４重量部以上、１５重量部未満添加されている
ことを特徴としている。
【００１３】
請求項１に記載した発明を用いると、捕虫性、保管性、使用性に優れた粘着フィルムを提供することができる。
【００１４】
請求項２に記載した発明は、請求項１に記載した発明において、
前記透明フィルムは、
前記粘着剤が塗着される面にコロナ放電処理がされている
ことを特徴としている。
【００１５】
請求項２に記載した発明を用いると、透明フィルムと粘着剤との密着性が向上するので、使用中の液ダレがさらに起こりにくくできる。
【００１６】
請求項３に記載した発明は、請求項１又は請求項２に記載した発明において、
前記粘着剤は、
前記透明フィルムに、１０ｇ／ｍ2以上、５０ｇ／ｍ2未満塗着されている
ことを特徴としている。
【００１７】
請求項３に記載した発明を用いると、捕虫性、保管性、使用性等をさらに向上させることができる。
【００１８】
請求項４に記載の発明は、
光誘引型の捕虫器に使用される透光性の粘着フィルムの製造方法であって、
前記粘着フィルムは、
前記捕虫器に略垂直方向に設置して使用されるものであり、
透明フィルムの少なくとも片面に粘着剤が塗着され、加熱され、乾燥された後に、剥離性を有する剥離紙が貼付けられるものであり、
前記粘着剤は、
平均分子量が２６００以上のポリブテンに、溶媒を加えて撹拌して溶解して、７０〜８５重量％のポリブテン溶液を作製し、
重量平均分子量が４００００以上の粉末状をしたフェノキシ樹脂に、溶媒を加えて撹拌して溶解して、３５〜５０重量％のフェノキシ樹脂溶液を作製し、
前記ポリブテン溶液と前記フェノキシ樹脂溶液を混合し、一級アルコール加えて撹拌して製造されたものであり、
前記ポリブテン１００重量部に対して、前記フェノキシ樹脂が４重量部以上、１５重量部未満添加されている
ことを特徴としている。
【００１９】
請求項４に記載した発明を用いると、捕虫性、保管性、使用性に優れるとともに、作りやすく、製造が容易な粘着フィルムの製造方法を提供することができる。
【００２０】
請求項５に記載の発明は、請求項４に記載した発明において、
前記ポリブデンに使用される溶媒は、
ベンゼン、トルエン、キシレン、エチルベンゼンよりなる群の少なくとも１種類のものであり、
前記フェノキシ樹脂に使用される溶媒は、
メチルエチルケトンであり、
前記一級アルコールは、
前記メチルエチルケトン１００重量部に対して２０重量部以上、５０重量部未満添加されている
ことを特徴としている。
【００２１】
請求項５に記載した発明を用いると、ポリブデンとフェノキシ樹脂が完全に溶解されている粘着剤の製造方法を提供することができる。
【発明の効果】
【００２２】
本発明を用いると、光誘引型の捕虫器に使用される透光性の粘着フィルムであって、捕虫性に優れており、粘着剤の液ダレが起こりにくく長期間の保管が可能であるとともに、剥離紙が剥がし易く使用性に優れた粘着フィルムを提供することができる。
【図面の簡単な説明】
【００２３】
【図１】捕虫板９の概略図である。
【００２４】
（ａ）斜視図である。
【００２５】
（ｂ）Ａ部の断面図である。
【図２】捕虫器１の概略構造図である。
【００２６】
（ａ）内部の概略図である。
【００２７】
（ｂ）捕虫板９の設置方法の概略図である。
【図３】捕虫器１の概略図である。
【図４】粘着フィルムの製造工程図である。
【発明を実施するための形態】
【００２８】
以下において、本発明に関わる捕虫用の粘着フィルム及びその製造方法について詳細に説明する（図１〜図４）。
１．捕虫器
本発明に関わる粘着フィルム２７を用いる捕虫器１の概略図を図３に示す。この捕虫器１は、本願出願人である菊水開発株式会社製の「商品名：トルンダーＺ」の概略図である。
【００２９】
この捕虫器１は、略直方体形状をした上下に縦長の形状をしており、前面板３には飛翔性害虫が侵入するための庇形状をした多数の隙間部５を有するものである（図３）。そして、捕虫器１の上方部には、持ち運びを容易にするための把手７が付けられている。
【００３０】
この捕虫器１は、飛翔性害虫の走光性という習性に着目した光誘引型のものであり、内部には蛍光灯１１を有するものである（図２）。捕虫用の光源としては、特に限定されるものではないが、飛翔性害虫が好む近紫外線領域を比較的多く発生する捕虫用の蛍光灯１１を用いるのが好ましい。また、蛍光灯１１の形状や配置方向は特に限定するものではないが、棒状であり、略垂直方向に設置されているものが好ましい。
【００３１】
本実施例ではこの蛍光灯１１として、東芝ライテック株式会社製の「捕虫器用蛍光灯ＦＬ４０Ｓ・ＢＬ型」を用いた。この蛍光灯１１は、ピーク波長が３５２ｎｍの近紫外線を発するものである。
【００３２】
捕虫器１の前面部分には、垂直方向に捕虫板９をスライド挿入するための一対の捕虫板用溝部１５ａ，ｂと、前面板３をスライド挿入するための一対の前面板用溝部１７ａ，ｂとが形成されている（図２（ａ）、（ｂ））。蛍光灯１１の前面に、本発明に係わる捕虫用の粘着フィルム２７を略垂直方向に設置することによって捕虫効率を高くすることができる。
【００３３】
捕虫板９は、樹脂製の枠板２１に、粘着フィルム２７が接着又は超音波溶着などによって固着されたものである。粘着フィルム２７の少なくとも片面には粘着剤２５が塗着されており、その上には剥離紙２９が貼付けられている（図１）。この剥離紙２９は、透明フィルム２３に粘着剤２５が塗着された粘着フィルム２７を加熱し、溶媒を揮散させた後に貼付けられている。
【００３４】
この剥離紙２９は、クラフト紙、グラシン紙、上質紙などを基材としている。剥離紙２９の粘着剤２５と対向する面には、容易に剥離されるようにポリエチレンをラミネートしたり、シリコン樹脂をコートしたり、又は、ポリエチレンテレフタレートフィルムやポリプロピテンフィルムなどのプラスチックフィルムの表面にシリコン樹脂をコートした図示されていない剥離層が形成されている。
【００３５】
この剥離紙２９の厚さは特に制限は無いが、通常２５μｍ〜１５０μｍの範囲が使い勝手が良く経済的にも好ましい。本実施例では、剥離紙２９として表面にシリコン処理したシノムラ化学工業株式会社製の商品名「ＳＳ・６４ＢＯＸ」を用いた。
２．透明フィルム
捕虫器１は、虫の走光性という習性に着目した光誘引型のものであり、透過度の高い透明なフィルムを用いるのが好ましい。加えて、使用する蛍光灯１１は近紫外線を発するものなので、その短波長の光線によって劣化しにくいものが好ましい。
【００３６】
本発明で使用する紫外線透過性の透明フィルム２３としては、例えば、５０μｍ程度の厚さのものであり、紫外線透過率（波長３３０ｎｍにおける透過率）が４０％以上、好ましくは５０％以上、より好ましくは６０％以上の材質のものが好ましい。例えば、ポリエチレンフィルム、ポリプロピレンフィルム、ポリ４メチルペンテン−１フィルムなどのポリオレフィン系フィルムが好ましい。また、一軸あるいは二軸延伸されたポリオレフィン系フィルム、例えば、ポリエチレンテレフタレートフィルム、ポリブチレンテレフタレートフィルム、ポリ塩化ビニリデンフィルム、ポリカーボネートフィルム、ポリアミドフィルムなどが好ましい。
【００３７】
これらの樹脂製の透明フィルムは単層フィルムでもよいし、同種又は異種フィルムの積層フィルムでも良い。これらのなかで二軸延伸のポリプロピレンフィルム、ポリエチレンテレフタレートフィルムが特に好ましい。樹脂製のフィルムの厚さは紫外線の通過し易さや、扱いを容易にするための適度な剛性が必要であること等から、２０〜２００μｍの厚みが好ましく、さらに好ましくは３０〜１００μｍの厚みである。
【００３８】
この透明フィルム２３には、紫外線吸収剤、帯電防止剤、酸化防止剤、スリップ剤、アンチブロック剤等が添加されていても良い。
【００３９】
透明フィルム２３は、粘着剤２５に対する接着力を向上させるための表面処理がされているのが好ましい。表面処理の方法としては、コロナ放電処理、火炎処理、プラズマ処理、オゾン処理、サンドブラスト処理などがある。これらの表面処理をした透明フィルム２３を用いると、粘着剤２５との密着性が向上するので、使用中の液ダレがさらに起こりにくくできることがわかった。
【００４０】
本実施例では、透明フィルム２３として、ポリエチレンテレフタレート製の透明フィルム２３（東洋紡績株式会社製、商品名「東洋紡エステルフィルムＡ４３００」、厚さ５０μｍ。以下の実施例では、ポリエチレンテレフタレートを単にＰＥＴと呼ぶ。）の片面（粘着剤の塗着面）をコロナ放電処理したものを用いた。
３．粘着剤
本発明による粘着剤２５は、必須成分としてポリオレフィン系高分子エラストマーであるポリブテンと、エポキシ系樹脂であるフェノキシ樹脂を用いることを特徴としている。本発明は、ポリブテンにより十分な捕虫性を確保するとともに、フェノキシ樹脂によって凝集性を向上させて、後述する保管性や使用性に優れた粘着剤２５を提供するものである。
【００４１】
この粘着剤２５には、紫外線吸収剤、耐熱安定剤、レベリング剤、着色剤、殺虫剤、フェロモン剤などの飛翔性害虫に適した誘引剤等を別途添加することもできる。
（１）ポリブテン
ポリブテンとして、後述するように平均分子量（Ｍｎ）が２６００以上のものが好ましいことが分かった。例えば、日油株式会社製の平均分子量（Ｍｎ）が２６５０のもの（日油ポリブテン２００Ｎ）や、ＪＸ日鉱日石エネルギー株式会社製の平均分子量（Ｍｎ）が２９００のもの（日石ポリブテンＨＶ１９００）が好ましいことが分かった。
【００４２】
ここで、平均分子量（Ｍｎ）が２６００未満のポリブテン、例えば、平均分子量（Ｍｎ）が１４００（日石ポリブテンＨＶ３００）を使用した場合には、捕虫効率は良好ではあるものの、粘着剤の液ダレや浸み出しが大きく保管性に劣ることや、塗着時の成膜性に問題があることがわかった。
【００４３】
なお、平均分子量（Ｍｎ）が３２００以上のポリブテンを使用すると、粘着性に劣るので好ましくないことがわかった。
（２）フェノキシ樹脂
フェノキシ樹脂として、後述するように重量平均分子量（ＭＷ）が４００００以上のものが好ましいことが分かった。なお、重量平均分子量（ＭＷ）が４００００以上のものであればビスフェノールＡ型フェノキシ樹脂、ビスフェノールＦ型フェノキシ樹脂、及びそれらの共重合型のいずれについても使用できることが分かった。
【００４４】
重量平均分子量（ＭＷ）が４００００以上のフェノキシ樹脂としては、例えば、新日鉄住金化学株式会社製の重量平均分子量（ＭＷ）が、４００００〜６００００の「フェノトートＦＸ３１６」、５００００〜６００００の「フェノトートＹＰ７０」、６００００〜８００００の「フェノトートＹＰ５０」や、三菱化学製の重量平均分子量（ＭＷ）が５００００「ＪＥＲ１２５６」、６００００の「ＪＥＲ４２５０」などが使用できる。
【００４５】
なお、重量平均分子量（ＭＷ）が９００００以上のフェノキシ樹脂を使用すると、樹脂溶液が不安定になり相分離が起こり塗着しにくくなることや、白濁して光が通過しにくくなるので好ましくないことがわかった。
（３）ポリブテンとフェノキシ樹脂の混合
後述するようにフェノキシ樹脂の添加量は、ポリブテン１００重量部に対して４重量部以上で１５重量部未満であることが好ましい。フェノキシ樹脂の添加量が、ポリブテン１００重量部に対して４重量部未満の場合には、フェノキシ樹脂による凝集力の向上効果が十分ではなく、粘着剤の液ダレや浸み出しが多くなり、保管性や使用性に問題があることが分かった。
【００４６】
一方、フェノキシ樹脂の添加量が１５重量部以上になると、凝集力が高くなりすぎて粘着剤の捕虫性が低下するので好ましくないことが分かった。すなわち、フェノキシ樹脂の添加は、粘着剤にいわゆる凝集性を付与するものであり、最適な範囲が存在することが分かった。
（４）溶媒
粘着剤の溶媒としては、（ａ）ベンゼン、トルエン、キシレン、エチルベンゼンよりなる群の少なくとも１種類と、（ｂ）メチルエチルケトンなどのケトン類と、（ｃ）一級アルコールであるメチルアルコール、エチルアルコール、プロピルアルコール、ブチルアルコールなどが使用できる。
【００４７】
（ａ）の群は、ポリブテンの良溶媒として作用する。（ｂ）の群は、フェノキシ樹脂の良溶媒として作用する。（ａ）の群と（ｂ）の群の比率は、後工程である塗着装置の種類などによって適宜変更することが好ましい。
【００４８】
なお、フェノキシ樹脂の添加量が多くなると、完全な溶解が困難になる傾向がある。このような場合には、例えば、メチルエチルケトン１００重量部に対して一級アルコールが２０重量部以上で５０重量部未満添加することが好ましい。
【００４９】
フェノキシ樹脂の添加量が多くなると、メチルエチルケトン１００重量部に対して一級アルコールの添加量が２０重量部未満ではフェノキシ樹脂が十分に溶解しない場合がある。一方、メチルエチルケトン１００重量部に対して一級アルコールの添加量が５０重量部以上では、粘着剤溶液が相分離し易くなるので好ましくない。そこで、メチルエチルケトン１００重量部に対して一級アルコールの添加量のより好ましい範囲としては、３０重量部以上であり、４０重量部未満にするのがさらに好ましいことが分かった。
【００５０】
上記した溶媒を用いることによって、ポリブデンとフェノキシ樹脂が完全に溶解されている粘着剤を提供することができる。
４．粘着剤及び粘着フィルムの製造工程
粘着剤及び粘着フィルムの製造工程の一実施例について図４を用いて説明するが、本発明は、この製造工程のみに限定されるものではない。
【００５１】
水飴状をしたポリブテンに、溶媒としてトルエンを加えて撹拌して溶解し、７０〜８５重量％のポリブテン溶液を作製する。粉末状をしたフェノキシ樹脂に、溶媒としてメチルエチルケトンを加えて撹拌して溶解し、３５〜５０重量％のフェノキシ樹脂溶液を作製する。これらの溶液を混合し、一級アルコール、例えば、エチルアルコールを加えて撹拌して粘着剤２５の溶液を作製する（図４）。この手順で粘着剤２５の溶液を作製すると、作りやすく製造が容易であり、ポリブデンとフェノキシ樹脂が完全に溶解されている粘着剤２５の溶液を提供することができることが分かった。
【００５２】
この粘着剤２５の溶液をＰＥＴ製の透明フィルム（東洋紡績株式会社製の商品名が「東洋紡エステルフィルムＡ４３００」、厚さ５０μｍ）にバーコーター方式の塗工機を用いて塗着し、乾燥機（最高温度：１１５℃）にて溶媒を揮発させて厚さ２５ｇ／ｍ2の粘着剤２５の層を設けた（図４）。その後、粘着剤２５層の上に剥離紙２９（シノムラ化学工業株式会社製の剥離紙、商品名「ＳＳ・６４ＢＯＸ」）を貼付けた。
【００５３】
粘着剤２５の溶液の塗着方法としては、トルエン等の有機溶媒で適当な溶液粘度まで希釈した後に、刷毛塗り法、グラビアロールコーティング法、リバースロールコーティング法、カーテンコーティング法、バーコーティング法、ダイコーティング法等を用いることもできる。
【００５４】
粘着剤２５を塗着後、加熱し、溶媒として用いられている有機溶媒を揮散する方法も特に限定するものではないが、５０℃〜１５０℃に昇温できる熱風乾燥炉や赤外線照射炉あるいはそれらの併用炉等が使用できる。
【００５５】
粘着剤２５の塗着質量は、１０ｇ／ｍ2以上、５０ｇ／ｍ2未満であることが好ましく、捕虫性、保管性、使用性等を考慮すると１５ｇ／ｍ2以上、３０ｇ／ｍ2未満がさらに好ましい。
５．試験方法
後述する実施例及び比較例において、下記に示す方法に従って作製した粘着フィルム２７を試験した。
（１）捕虫性
捕虫器１として、菊水開発株式会社製の「商品名：トルンダーＺ」を用いた。作製した捕虫用の粘着フィルム２９を、捕虫板９の所定の位置に貼り付けて固着し、剥離紙２９を剥がして捕虫器１に装着し（図１〜図３）、倉庫前室に設置し、蛍光灯１１を１５日間連続点灯した。その後、単位面積当たりの飛翔性害虫の捕虫数を目視によりカウントし、次の判定基準で評価した。
【００５６】
◎  ：比較例１と同程度の捕虫数である。
【００５７】
○  ：比較例１の約半分程度の捕虫数である。
【００５８】
×  ：比較例１の約３０％程度の捕虫数である。
（２）保管性
上述した捕虫器１に粘着フィルム２９の有する捕虫板９を設置し、環境温度が２０〜３５℃、１５日間保管した。その後、目視により粘着フィルム２７の端面から粘着剤２５が液ダレをしたか否かで判断した。
【００５９】
〇  ：液ダレをしなかった場合である。
【００６０】
×  ：液ダレをした場合である。
（３）使用性
剥離シートを貼り付けた状態の粘着フィルム２７を幅が１００ｍｍ、長さが３００ｍｍのサイズに切り出し、基材面側（粘着剤２５の存在しない面）を厚さ１．５ｍｍのプラスチック板に両面テープでしっかりと固定する。そして、手動で剥離紙２９の幅１００ｍｍの辺側を持ち、９０度方向に引っ張って引き剥がした。そして、剥離紙２９に付着した粘着剤の付着量を目視により観察し、以下の判定基準で評価した。
【００６１】
◎  ：粘着剤の付着量が比較例２と同程度以下であり、スムーズに剥離できた。
【００６２】
○  ：粘着剤の付着量が比較例２より多いものの、スムーズに剥離できた。
【００６３】
×  ：粘着剤の付着量が比較例１と同程度であり、スムーズな剥離ができない。
＜実施例１＞
実施例１では、以下の組成で粘着剤２５を作製した。ポリブテンとしてＪＸ日鉱日石エネルギー株式会社製の平均分子量（Ｍｎ）が２９００のもの（日石ポリブテンＨＶ１９００）が１００重量部に対して、フェノキシ樹脂として日鉄住金化学株式会社製の重量平均分子量（ＭＷ）が６００００〜８００００の「フェノトートＹＰ５０」を５重量部添加した。
【００６４】
ポリブテン１００重量部に対して、ポリブテン用の溶媒として関東化学株式会社製のトルエンを２５重量部、フェノキシ樹脂用の溶媒として和光純薬株式会社製のメチルエチルケトンを２０重量部、それらを混合した後に和光純薬株式会社製のエチルアルコールを４重量部添加した（図４）。
＜実施例２＞
実施例２では、以下の組成で粘着剤２５を作製した。ポリブテンとしてＪＸ日鉱日石エネルギー株式会社製の平均分子量（Ｍｎ）が２９００のもの（日石ポリブテンＨＶ１９００）が１００重量部に対して、フェノキシ樹脂として三菱化学製の重量平均分子量（ＭＷ）が６００００の「ＪＥＲ４２５０」を８重量部添加した。
【００６５】
ポリブテン１００重量部に対して、ポリブテン用の溶媒として関東化学株式会社製のトルエンを２５重量部、フェノキシ樹脂用の溶媒として和光純薬株式会社製のメチルエチルケトンを２０重量部、それらを混合した後に和光純薬株式会社製のエチルアルコールを７重量部添加した（図４）。
＜実施例３＞
実施例３では、以下の組成で粘着剤２５を作製した。ポリブテンとしてＪＸ日鉱日石エネルギー株式会社製の平均分子量（Ｍｎ）が２９００のもの（日石ポリブテンＨＶ１９００）が１００重量部に対して、フェノキシ樹脂として新日鉄住金化学株式会社製の重量平均分子量（ＭＷ）が５００００〜６００００の「フェノトートＹＰ７０」を１２重量部添加した。
【００６６】
ポリブテン１００重量部に対して、ポリブテン用の溶媒として関東化学株式会社製のトルエンを２５重量部、フェノキシ樹脂用の溶媒として和光純薬株式会社製のメチルエチルケトンを２５重量部、それらを混合した後に和光純薬株式会社製のエチルアルコールを１２重量部添加した（図４）。
＜実施例４＞
実施例４では、以下の組成で粘着剤２５を作製した。ポリブテンとして日油株式会社製の平均分子量（Ｍｎ）が２６５０のもの（日油ポリブテン２００Ｎ）が１００重量部に対して、フェノキシ樹脂として新日鉄住金化学株式会社製の重量平均分子量（ＭＷ）が５００００〜６００００の「フェノトートＹＰ７０」を１３重量部添加した。
【００６７】
ポリブテン１００重量部に対して、ポリブテン用の溶媒として関東化学株式会社製のキシレンを２５重量部、フェノキシ樹脂用の溶媒として和光純薬株式会社製のメチルエチルケトンを２５重量部、それらを混合した後に和光純薬株式会社製のエチルアルコールを１０重量部添加した（図４）。
＜実施例５＞
実施例５では、以下の組成で粘着剤２５を作製した。ポリブテンとしてＪＸ日鉱日石エネルギー株式会社製の平均分子量（Ｍｎ）が２９００のもの（日石ポリブテンＨＶ１９００）が１００重量部に対して、三菱化学株式会社製の重量平均分子量（ＭＷ）が６００００の「ＪＥＲ４２５０」を８重量部用いた。
【００６８】
ポリブテン１００重量部に対して、ポリブテン用の溶媒として関東化学株式会社製のトルエンを２５重量部、フェノキシ樹脂用の溶媒として和光純薬株式会社製のメチルエチルケトンを２０重量部、それらを混合した後に和光純薬株式会社製のプロピルアルコールを７重量部添加した。
＜実施例６＞
実施例６では、以下の組成で粘着剤２５を作製した。ポリブテンとしてＪＸ日鉱日石エネルギー株式会社製の平均分子量（Ｍｎ）が２９００のもの（日石ポリブテンＨＶ１９００）が１００重量部に対して、フェノキシ樹脂として三菱化学株式会社製の重量平均分子量（ＭＷ）が６００００の「ＪＥＲ４２５０」を８重量部添加した。
【００６９】
ポリブテン１００重量部に対して、ポリブテン用の溶媒として関東化学株式会社製のトルエンを２５重量部、フェノキシ樹脂用の溶媒として和光純薬株式会社製のメチルエチルケトンを２０重量部、それらを混合した後に和光純薬株式会社製のブチルアルコールを７重量部添加した。
＜比較例１＞
比較例１では、以下の組成で粘着剤２５を作製した。ポリブテンとしてＪＸ日鉱日石エネルギー株式会社製の平均分子量（Ｍｎ）が２９００のもの（日石ポリブテンＨＶ１９００）が１００重量部に対してフェノキシ樹脂として、新日鉄住金化学株式会社製の重量平均分子量（ＭＷ）が５００００〜６００００の「フェノトートＹＰ７０」を２重量部添加した。
【００７０】
ポリブテン１００重量部に対して、ポリブテン用の溶媒として関東化学株式会社製のトルエンを２５重量部、フェノキシ樹脂用の溶媒として和光純薬株式会社製のメチルエチルケトンを２０重量部、それらを混合した後に和光純薬株式会社製のエチルアルコールを２重量部添加した。
＜比較例２＞
比較例２では、以下の組成で粘着剤２５を作製した。ポリブテンとしてＪＸ日鉱日石エネルギー株式会社製の平均分子量（Ｍｎ）が２９００のもの（日石ポリブテンＨＶ１９００）が１００重量部に対して、フェノキシ樹脂として新日鉄住金化学株式会社製の重量平均分子量（ＭＷ）が５００００〜６００００の「フェノトートＹＰ７０」を２０重量部添加した。
【００７１】
ポリブテン１００重量部に対して、ポリブテン用の溶媒として関東化学株式会社製のトルエンを２５重量部、フェノキシ樹脂用の溶媒として和光純薬株式会社製のメチルエチルケトンを３０重量部、それらを混合した後に和光純薬株式会社製のエチルアルコールを１８重量部添加した（図４）。
【００７２】
上述した方法で試験した結果を表１に示す。実施例１〜実施例６は、捕虫性、保管性及び使用性のすべての点で優れた性能を示していることがわかった。
【００７３】
一方、比較例１は、捕虫性は実施例１〜実施例６と同程度であるものの保管性や使用性が悪いことが分かった。この理由としてフェノキシ樹脂の添加量が少ないためと考えられる。
【００７４】
また、比較例２は、保管性や使用性は実施例１〜実施例６と同程度であるものの捕虫性が悪いことが分かった。この理由としてフェノキシ樹脂の添加量が多すぎるためと考えられる。
【００７５】
上述したように、粘着フィルム２７に塗着する粘着剤２５として、平均分子量が２６００以上のポリブテンと、重量平均分子量が４００００以上のフェノキシ樹脂の混合物を用いるとともに、ポリブテン１００重量部に対して、フェノキシ樹脂を４重量部以上、１５重量部未満添加することによって捕虫性に優れており、粘着剤の液ダレが起こりにくく長期間の保管が可能であるとともに、剥離紙が剥がし易く使用性に優れた粘着フィルム２７を提供することができる。
【００７６】
【表１】
0005854362.tif 000002
【産業上の利用可能性】
【００７７】
本発明は、光誘引型の捕虫器１に使用する粘着フィルム２７として利用をすることができる。
【符号の説明】
【００７８】
１  捕虫器
３  前面板
５  隙間部
７  把手
９  捕虫板
１１  蛍光灯
１３  電源コード
１５ａ，ｂ  捕虫板用溝部
１７ａ，ｂ  前面板用溝部
１９  反射板
２１  枠板
２３  透明フィルム
２５  粘着剤
２７  粘着フィルム
２９  剥離紙
【要約】
【課題】光誘引型の捕虫器１に使用され、捕虫性に優れており、粘着剤の液ダレが起こりにくく長期間の保管が可能であるとともに、剥離紙が剥がし易く使用性に優れた粘着フィルム２７を提供する。
【解決手段】粘着フィルム２７は、コロナ放電処理がされている透明フィルム２３の片面に粘着剤２５が塗着され、捕虫器１に略垂直方向に設置して使用されるものである。粘着剤２５は、平均分子量が２６００以上のポリブテンと、重量平均分子量が４００００以上のフェノキシ樹脂を有するものである。フェノキシ樹脂は、ポリブテン１００重量部に対して、４重量部以上、１５重量部未満添加されている。粘着フィルム２７は、ＰＥＴ製の透明フィルム２３に粘着剤２５が１０ｇ／ｍ2以上、５０ｇ／ｍ2未満塗着されている。
【選択図】図１【図１】
0005854362.tif 000003
【図２】
0005854362.tif 000004
【図４】
0005854362.tif 000005
【図３】
0005854362.tif 000006